ВПИТЫВАЮЩИЙ ЭЛЕМЕНТ, СОДЕРЖАЩИЙ ВПИТЫВАЮЩИЙ ВОДУ АГЕНТ

1. Впитывающий элемент для использования во впитывающих изделиях, при этом вышеупомянутый впитывающий элемент содержит впитывающий агент, изготовленный способом, содержащим этапы, на которых:
а) смешивают впитывающую воду смолу, воду и смесительное средство без добавления растворимого в воде инициатора полимеризации радикала и ненасыщенного этиленом мономера; и
б) облучают полученную смесь ультрафиолетовыми лучами, при этом все еще взбалтывая смесь, чтобы поддерживать размешенное состояние.
2. Впитывающий элемент по п.1, отличающийся тем, что в вышеупомянутом способе количество воды, подлежащей смешиванию, составляет по меньшей мере 1 массовую часть и меньше 50 массовых частей относительно 100 массовых частей впитывающей воду смолы.
3. Впитывающий элемент по п.1 или 2, отличающийся тем, что в вышеупомянутом способе смесительное средство является по меньшей мере одним соединением, выбираемым из группы, состоящей из поверхностно-активных веществ, растворимого в воде полимера, гидрофильных органических растворителей, растворимых в воде неорганических соединений, неорганических кислотных солей, органических кислотных солей.
4. Впитывающий элемент по п.1 или 2, отличающийся тем, что в вышеупомянутом способе смесительное средство добавляют в количестве по меньшей мере 0,01 массовых частей и менее чем 50 массовых частей относительно 100 частей по массе впитывающей воду смолы.
5. Впитывающий элемент по п.1 или 2, отличающийся тем, что в вышеупомянутом способе смесительное средство смешивают в форме водного раствора с впитывающей воду смолой.
6. Впитывающий элемент по п.5, отличающийся тем, что в вышеупомянутом способе водный раствор имеет поверхностное натяжение от 40 до 75 дин/см.
7. Впитывающий элемент по п.3, отличающийся тем, что в вышеупомянутом способе поверхностно-активное вещество является полиоксиэтилен алкил эфиром.
8. Впитывающий элемент по п.3, отличающийся тем, что в вышеупомянутом способе поверхностно-активное вещество является полиэтилен гликолем.
9. Впитывающий элемент по п.3, отличающийся тем, что в вышеупомянутом способе растворимое в воде неорганическое соединение является растворимой в воде солью металла.
10. Впитывающий элемент по п.1 или 2, отличающийся тем, что впитывающая воду смола содержит частицы с диаметром частицы по меньшей мере 150 мкм и менее чем 850 мкм в соотношении 90% по массе к 100% по массе всех частиц в ней, при этом частицы характеризуются средневзвешенным диаметром частицы (D50) по меньшей мере 300 мкм и менее 500 мкм и логарифмическим стандартным отклонением (σζ) в распределении частиц от 0,20 до 0,45.
11. Впитывающий элемент по п.1 или 2, отличающийся тем, что впитываемость физиологического раствора при давлении 2,07 кПа впитывающего воду агента, составляет по меньшей мере 15 г/г и менее 50 г/г и повышается на по меньшей мере 1 г/г по сравнению с впитываемостью впитывающей воду смолы.
12. Впитывающий элемент по п.1 или 2, отличающийся тем, что в вышеупомянутом способе впитывающая воду смола имеет кислотную группу и степень нейтрализации (% молекулярной массы нейтрализованной кислотной группы во всей кислотной группе) от 50 до 95% молекулярной массы.
13. Впитывающий элемент по п.1 или 2, отличающийся тем, что элюированное содержание твердых веществ впитывающего воду агента составляет по меньшей мере 0,1 массовую часть и менее 30 массовых частей относительно 100 массовых частей впитывающей воду смолы.
14. Впитывающий элемент по п.1 или 2, отличающийся тем, что в вышеупомянутом способе облучение ультрафиолетовыми лучами выполняется при повышенных температурах.
15. Впитывающий элемент по п.1 или 2, отличающийся тем, что впитывающую воду смолу получают путем полимеризации мономера, имеющего акриловую кислоту (соль) в качестве своего основного компонента.
16. Впитывающий элемент по п.1 или 2, отличающийся тем, что впитывающую воду смолу получают путем приготовления предшественника впитывающей воду смолы с низкой степенью нейтрализации, и смешивания предшественника впитывающей воду смолы с основанием.
17. Впитывающий элемент по п.3, отличающийся тем, что в вышеупомянутом способе смесительное средство добавляют в количестве по меньшей мере 0,01 массовых частей и менее чем 50 массовых частей относительно 100 частей по массе впитывающей воду смолы.
18. Впитывающий элемент по п.6, отличающийся тем, что в вышеупомянутом способе поверхностно-активное вещество является полиоксиэтилен алкил эфиром или полиэтилен гликолем.
19. Впитывающий элемент по п.6, отличающийся тем, что в вышеупомянутом способе растворимое в воде неорганическое соединение является растворимой в воде солью металла.
20. Впитывающий элемент по п.19, отличающийся тем, что впитывающая воду смола содержит частицы с диаметром частицы по меньшей мере 150 мкм и менее чем 850 мкм в соотношении 90% по массе к 100% по массе всех частиц в ней, при этом частицы характеризуются средневзвешенным диаметром частицы (D50) по меньшей мере 300 мкм и менее 500 мкм и логарифмическим стандартным отклонением (σζ) в распределении частиц от 0,20 до 0,45.
21. Впитывающий элемент по п.20, отличающийся тем, что впитываемость физиологического раствора при давлении 2,07 кПа впитывающего воду агента, составляет по меньшей мере 15 г/г и менее 50 г/г и повышается на по меньшей мере 1 г/г по сравнению с впитываемостью впитывающей воду смолы.
22. Впитывающий элемент по п.21, отличающийся тем, что в вышеупомянутом способе впитывающая воду смола имеет кислотную группу и степень нейтрализации (% молекулярной массы нейтрализованной кислотной группы во всей кислотной группе) от 50 до 95% молекулярной массы.
23. Впитывающий элемент по п.22, отличающийся тем, что элюированное содержание твердых веществ впитывающего воду агента составляет по меньшей мере 0,1 массовую часть и менее 30 массовых частей относительно 100 массовых частей впитывающей воду смолы.
24. Впитывающий элемент по п.23, отличающийся тем, что в вышеупомянутом способе облучение ультрафиолетовыми лучами выполняется при повышенных температурах.
25. Впитывающий элемент по п.24, отличающийся тем, что впитывающую воду смолу получают путем полимеризации мономера, имеющего акриловую кислоту (соль) в качестве своего основного компонента.
26. Впитывающий элемент по п.25, отличающийся тем, что впитывающую воду смолу получают путем приготовления предшественника впитывающей воду смолы с низкой степенью нейтрализации, и смешивания предшественника впитывающей воду смолы с основанием.